(57)【要約】【課題】複層ガラスからガラス板を短時間で分離することができる複層ガラス剥離装置と、複層ガラスからのガラス剥離方法を提供する。【解決手段】レーザー発振器と、少なくとも１つのレンズを備える第一の光学系とを有し、前記第一の光学系が、前記レーザー発振器から出射される第一のレーザー光を複層ガラスの内面のシーリング材に照射し、前記第一のレーザー光が、前記複層ガラスのスペーサーの長さ方向と平行な１軸方向にのみ走査しながら照射される複層ガラス剥離装置、ならびに、第一のレーザー光が、前記複層ガラスのスペーサーの長さ方向と平行な１軸方向にのみ走査しながら照射することにより、前記シーリング材の接着力を低下させる複層ガラスからのガラス板剥離方法。【選択図】図２
2019055363.tif 000002
【特許請求の範囲】
【請求項１】
レーザー発振器と、少なくとも１つのレンズを備える第一の光学系とを有し、
前記第一の光学系が、前記レーザー発振器から出射される第一のレーザー光を複層ガラス内面のシーリング材に照射し、
前記第一のレーザー光が、前記複層ガラスのスペーサーの長さ方向と平行な１軸方向にのみ走査しながら照射されることを特徴とする複層ガラス剥離装置。
【請求項２】
前記レーザー発振器の発振波長が、３３０ｎｍ以上２８００ｎｍ以下であることを特徴とする請求項１に記載の複層ガラス剥離装置。
【請求項３】
前記第一のレーザー光の複層ガラス表面におけるエネルギー密度が４Ｊ／ｃｍ２以上８４０Ｊ／ｃｍ２以下であることを特徴とする請求項１または２に記載の複層ガラス剥離装置。
【請求項４】
前記第一のレーザー光の前記複層ガラス表面における照射領域の、前記スペーサーの長さ方向と平行な方向の幅をｄ１、前記スペーサーの幅方向と平行な方向の幅をｄ２としたとき、ｄ１＜ｄ２であることを特徴とする請求項１〜３のいずれかに記載の複層ガラス剥離装置。
【請求項５】
前記第一のレーザー光の照射領域の中心が、一次シーリング材上に位置することを特徴とする請求項１〜４のいずれかに記載の複層ガラス剥離装置。
【請求項６】
第二の光学系を有し、
前記第二の光学系が、第二のレーザー光を前記複層ガラスの中央側から、前記複層ガラスを構成するガラス板の側面に照射することを特徴とする請求項１〜５のいずれかに記載の複層ガラス剥離装置。
【請求項７】
前記第一の光学系による照射領域と、前記第二の光学系による照射領域とが重複しないことを特徴とする請求項１〜６のいずれかに記載の複層ガラス剥離装置。
【請求項８】
第一のレーザー光を、複層ガラスの面に対して垂直な方向から、前記複層ガラスのシーリング材に照射し、
前記第一のレーザー光が、前記複層ガラスのスペーサーの長さ方向と平行な１軸方向にのみ走査しながら照射することにより、前記シーリング材の接着力を低下させることを特徴とする複層ガラスからのガラス板剥離方法。
【請求項９】
第二のレーザー光を前記複層ガラスの中央側から、前記複層ガラスの側面に照射することを特徴とする請求項８に記載のガラス板剥離方法。
【発明の詳細な説明】
【技術分野】
【０００１】
本発明は、複層ガラスからガラス板を剥離する剥離装置及び剥離方法に関する。
【背景技術】
【０００２】
断熱、防音、遮熱、防犯等のために、複層ガラスが用いられている。複層ガラス端部の断面構造を図３に示す。
複層ガラス２は、通常、第一のガラス板２１ａと第２のガラス板２１ｂとを一次シーリング材２３１によりスペーサー２２を介して接着し、その周囲に二次シーリング材２３２が充填されたものである（以下、一次シーリング材２３１と二次シーリング材２３２とを合わせて、単にシーリング材２３ともいう）。第一のガラス板２１ａと第二のガラス板２１ｂとの間は中空層であり、乾燥空気などが密封されている。
【０００３】
スペーサー２２は、断面が略コ字型のアルミニウム合金からなり、その内部には乾燥剤（図示せず）が配置される。乾燥剤は、特に制限されないが、一般に、ゼオライトが用いられる。
一次シーリング材２３１は、中空層の乾燥度を維持するために、透湿抵抗が高いブチル系接着剤等が用いられる。二次シーリング材２３２は、複層ガラスが使用される地域の気候、設置場所の環境等により、シリコーン系接着剤、ポリサルファイド系接着剤、ホットメルト系接着剤、ウレタン系接着剤等が用いられるが、取扱性に優れるシリコーン系接着剤とポリサルファイド系接着剤が一般的である。
【０００４】
複層ガラスは、上記したような複雑な構造を有するため高価であり、これまでは主にオフィスビル、ホテル等の大型建築物に使用されていた。しかし、近年、冷暖房効率の向上による高い省エネルギー効果が評価され、一般住宅にも普及が進んでいる。
【０００５】
ここで、建築物が、改修、解体等されると、廃棄物としてガラスが発生する。ガラスは、破砕され、ガラスカレットとしてリサイクルされるが、ガラスカレットを再利用して製造されるガラス製品の品質低下を防ぐために、ガラスカレットには異物混入量が少ないことが求められる。例えば、板硝子協会は、板ガラス原料としての回収ガラスカレット受入品質として、有機化合物の許容量２０ｐｐｍ以下を規定している。複層ガラスは、スペーサー、シーリング材、乾燥剤等を有するため、そのまま破砕すると異物が混入してしまう。また、複層ガラスからガラス板のみを分離することも困難であるため、廃棄された複層ガラスの多くは、ガラスカレットとしての再利用されることなく、埋め立て処理されている。
【０００６】
複層ガラスをリサイクルするために、複層ガラスからガラス板を異物混入量が少ないように分離することが求められており、例えば、特許文献１には、複層ガラスに近赤外線を照射してガラス部を透過させ、接着部（シーリング材）を加熱することによって接着剤を軟化または変質させてガラスを支持部材（スペーサー）から分離させるガラス分離処理方法が提案されている。また、特許文献２には、複層ガラスの外方から封着材（シーリング材）へレーザビームを照射し、封着材の接着力を消失させて、２枚のガラスを封着材から分離する複層ガラスの分解処理方法が提案されている。
【０００７】
特許文献１に記載された方法は、接着部以外も加熱されるため熱エネルギーのロスが大きく、断熱ガラス、遮熱ガラス、熱線吸収ガラス等の近赤外線の透過率が低いガラス板を利用した複層ガラスを処理する場合は、さらにエネルギー消費量が増加する。また、ガラス全体を同時に加熱する必要があるため、装置が大型化する、対象とするガラスサイズが制限されるという問題がある。さらに、剥離されたガラス板には、接着剤の一部が残存しやすく、得られるガラスカレットの品質が低い、不安定であるという問題もある。
特許文献２に記載された方法は、レーザー光をスペーサーの幅方向に往復（スキャン）させながら、スペーサーの長さ方向に沿って走査するため、高速化に制限がある。また、光学系が絶えず駆動しているため、複層ガラスを走査するための駆動系や装置外からの振動があると照射位置精度が低くなり、剥離に悪影響が出る可能性がある。さらに、特許文献２では、レーザー強度の指標として「ビーム強度」（以後、一般的な用語である「ピークパワー密度」という）という単位面積あたりのレーザーパルスの高さを使用しているが、本発明者らの検討によれば、複層ガラスの剥離条件に寄与するのはピークパワー密度ではなく、単位面積あたりのエネルギー密度（フルエンス）である。そのため、ピークパワー密度によってレーザー光の照射条件を設定すると、ガラス板が剥離できない場合や、照射エネルギー量が過剰となる場合がある。照射エネルギー量が過剰となると、封着材の分解により発生するガス量が増え、このガスがレーザーの熱で引火、爆発する危険性がある。
【先行技術文献】
【特許文献】
【０００８】
【特許文献１】特開２００９−５０８０１号公報
【特許文献２】特開２００８−１５５１９７号公報
【発明の概要】
【発明が解決しようとする課題】
【０００９】
本発明は、複層ガラスからガラス板を短時間で分離することができる複層ガラス剥離装置と、複層ガラスからのガラス剥離方法を提供することを課題とする。
【課題を解決するための手段】
【００１０】
本発明の課題を解決するための手段は以下のとおりである。
１．レーザー発振器と、少なくとも１つのレンズを備える第一の光学系とを有し、
前記第一の光学系が、前記レーザー発振器から出射される第一のレーザー光を複層ガラス内面のシーリング材に照射し、
前記第一のレーザー光が、前記複層ガラスのスペーサーの長さ方向と平行な１軸方向にのみ走査しながら照射されることを特徴とする複層ガラス剥離装置。
２．前記レーザー発振器の発振波長が、３３０ｎｍ以上２８００ｎｍ以下であることを特徴とする１．に記載の複層ガラス剥離装置。
３．前記第一のレーザー光の複層ガラス表面におけるエネルギー密度が４Ｊ／ｃｍ２以上８４０Ｊ／ｃｍ２以下であることを特徴とする１．または２．に記載の複層ガラス剥離装置。
４．前記第一のレーザー光の前記複層ガラス表面における照射領域の、前記スペーサーの長さ方向と平行な方向の幅をｄ１、前記スペーサーの幅方向と平行な方向の幅をｄ２としたとき、ｄ１＜ｄ２であることを特徴とする１．〜３．のいずれかに記載の複層ガラス剥離装置。
５．前記第一のレーザー光の照射領域の中心が、一次シーリング材上に位置することを特徴とする１．〜４．のいずれかに記載の複層ガラス剥離装置。
６．第二の光学系を有し、
前記第二の光学系が、第二のレーザー光を前記複層ガラスの中央側から、前記複層ガラスを構成するガラス板の側面に照射することを特徴とする１．〜５．のいずれかに記載の複層ガラス剥離装置。
７．前記第一の光学系による照射領域と、前記第二の光学系による照射領域とが重複しないことを特徴とする１．〜６．のいずれかに記載の複層ガラス剥離装置。
８．第一のレーザー光を、複層ガラスの面に対して垂直な方向から、前記複層ガラスのシーリング材に照射し、
前記第一のレーザー光が、前記複層ガラスのスペーサーの長さ方向と平行な１軸方向にのみ走査しながら照射することにより、前記シーリング材の接着力を低下させることを特徴とする複層ガラスからのガラス板剥離方法。
９．第二のレーザー光を前記複層ガラスの中央側から、前記複層ガラスの側面に照射することを特徴とする８．に記載のガラス板剥離方法。
【発明の効果】
【００１１】
本発明の複層ガラス剥離装置は、レーザー光を複層ガラスのスペーサーの長さ方向と平行な１軸方向にのみ走査しながら照射することにより、装置の簡素化、低コスト化、処理速度の高速化を達成することができる。レーザー光を、照射領域がスペーサーの長さ方向と平行な方向の幅をｄ１、スペーサーの幅方向と平行な方向の幅をｄ２としたとき、ｄ１＜ｄ２である形状となるように照射することにより、エネルギー密度を高くすることができ、より高速で処理を行うことができる。複層ガラスの一次シーリング上に照射領域の中心が位置するようにレーザー光を照射することにより、分解速度がより高温である一次シーリング材を効率的に加熱することができる。ガラス板の側面に第二のレーザー光を照射することにより、ガラス板に混入する有機物量を減らすことができ、また、複層ガラスからのガラス板を容易に剥離することができる。
【図面の簡単な説明】
【００１２】
【図１】本発明の一実施態様である複層ガラス剥離装置によるレーザー光照射時の概略図。
【図２】本発明の一実施態様である複層ガラス剥離装置を用いて、複層ガラスにレーザー光を照射している様の斜視図。
【図３】複層ガラス端部の断面構造を示す模式図。
【発明を実施するための形態】
【００１３】
本発明は、レーザー発振器と、少なくとも１つのレンズを備える第一の光学系とを有し、第一の光学系からの第一のレーザー光を複層ガラス内面のシーリング材に照射するに際し、第一のレーザー光が、複層ガラスのスペーサーの長さ方向と平行な１軸方向にのみ走査しながら照射される複層ガラス剥離装置に関する。
なお、本発明の複層ガラス剥離装置は、レーザー発振器と光学系以外に、搬送装置、シールド、センサ、集塵機、排気装置、装置内部を監視するための窓もしくはカメラ等を備えることができる。
【００１４】
図１に、本発明の一実施態様である複層ガラス剥離装置によるレーザー光照射時の概略図を示す。また、図２に、本発明の一実施態様である複層ガラス剥離装置を用いて、複層ガラスにレーザー光を照射している際の斜視図を示す。なお、本発明の図１〜３において、同一部材には同一符号を付す。
以下、本発明の複層ガラス剥離装置と、ガラス板剥離方法を、図１、２に示す一実施態様である複層ガラス剥離装置１を例に説明する。
【００１５】
一実施態様である複層ガラス剥離装置１は、レーザー発振器１１と、レーザー発振器１１から照射されたレーザー光Ｌ０を第一のレーザー光Ｌ１と第二のレーザー光Ｌ２と分岐するビームスプリッタ１２と、凸レンズ１３１とシリンドリカルレンズ１３２を備え第一のレーザー光Ｌ１を導く第一の光学系１３と、ミラー１４３と凸レンズ１４１とシリンドリカルレンズ１４２を備え第二のレーザー光Ｌ２を導く第二の光学系１４とを有する。
【００１６】
レーザー発振器は、３３０ｎｍ以上２８００ｎｍ以下の発振波長を有するものが好ましい。この発振波長であれば、フロートガラスに対して高い透過率を有する。複層ガラスのガラス板としては、フロートガラスのほかに、断熱ガラス、遮熱ガラス、熱線吸収ガラス、型板ガラス、網入りガラス、強化ガラス、合わせガラス、合わせ強化ガラス、防火ガラス、擦りガラス等が用いられることがある。これら様々なガラスに対して高い透過率を有するため、発振波長は、３３０ｎｍ以上１１００ｎｍ以下がより好ましく、３５０ｎｍ以上６５０ｎｍ以下がさらに好ましく、４５０ｎｍ以上５５０ｎｍ以下が最も好ましい。具体的には、Ｎｄ：ＹＡＧレーザー（１０６４ｎｍ、５３２ｎｍ、３５５ｎｍ）、Ｈｅ−Ｎｅレーザー（６３３ｎｍ）、Ａｒイオンレーザー（５１４．５ｎｍ、４８８ｎｍ）、Ｎｄ：ＹＶＯ４レーザー（１０６４ｎｍ、５３２ｎｍ、３５５ｎｍ）、半導体レーザー、ファイバーレーザー等を好適に使用することができる。
【００１７】
第一の光学系１３は、第一のレーザー光Ｌ１を複層ガラス内面におけるシーリング材２３の全幅（図１におけるＷ）以上の径となるように拡大するものであり、第一のレーザー光Ｌ１は、スペーサー２２の長さ方向と平行な１軸方向（図２の矢印Ａ方向）にのみ走査しながら複層ガラス内面のシーリング材２３に照射される。
一実施態様である複層ガラス剥離装置において、第一の光学系１３は、凸レンズ１３１とシリンドリカルレンズ１３２とを備える。凸レンズ１３１とシリンドリカルレンズ１３２は、光軸方向に別々に移動可能であり、それぞれを移動させることにより、第一のレーザー光Ｌ１の照射領域の大きさや扁平率を調整することができる。
【００１８】
一実施態様である複層ガラス剥離装置１において、第二の光学系１４は、第二のレーザー光Ｌ２を複層ガラスの中央側から、第一のガラス板２１ａの側面の二次シーリング材２３２に照射するものである。第二のレーザー光Ｌ２は、第一のレーザー光Ｌ１の走査とともに複層ガラスのスペーサーの長さ方向と平行な１軸方向（図２の矢印Ａ方向）にのみ走査しながら照射される。
一実施態様である複層ガラス剥離装置において、第二の光学系１４は、ミラー１４３と凸レンズ１４１とシリンドリカルレンズ１４２を備える。凸レンズ１４１とシリンドリカルレンズ１４２は、光軸方向に別々に移動可能であり、それぞれを移動させることにより、第二のレーザー光Ｌ２の照射領域の大きさや扁平率を調整することができる。
【００１９】
ここで、一実施態様である複層ガラス剥離装置１において、第一のレーザー光Ｌ１と第二のレーザー光Ｌ２とは、同一のレーザー光Ｌ０から分岐している。そのため、第一のレーザー光Ｌ１と第二のレーザー光Ｌ２とは、コヒーレンス長が長く、照射領域が重複すると干渉縞が生じやすい。干渉縞が生じると、縞の暗領域で十分なレーザー光が照射されずシーリング材表面が十分に加熱されない場合があるため、第一のレーザー光Ｌ１と第二のレーザー光Ｌ２の照射領域とが重複しないことが好ましい。
【００２０】
本発明の複層ガラス剥離装置において、第一の光学系、第二の光学系の構成は上記一実施態様に制限されず、凸レンズ、凹レンズ、非球面レンズ、シリンドリカルレンズ、ロッドレンズ、パウエルレンズ、ミラー、プリズム、ビームスプリッタ、波長板、偏光板、回折格子等を適宜組み合わせて構成することができる。例えば、凸レンズ等で照射領域を拡大した後に、第一のレーザー光と第二のレーザー光とを分岐することができる。また、第一のレーザー光と第二のレーザー光とを、別々のレーザー発振器から照射することもできる。さらに、単一のレーザー光を、薄層ガラスの内面とガラス板の側面とに照射することもできる。
【００２１】
本発明の複層ガラス剥離装置は、第一のレーザー光を、複層ガラスのシーリング材に、スペーサーの長さ方向と平行な１軸方向にのみ走査しながら照射する。第一のレーザー光は、ガラスを透過して、シーリング材表面を効率的に加熱する。本発明の複層ガラス剥離装置は、シーリング材の加熱にレーザーを用いるため、局所的な加熱が可能であり、少ないエネルギー量による処理が可能である。また、第一のレーザー光は、スペーサーの幅方向にスキャンされないため、加熱処理時間を短くすることができる。さらに、本発明の複層ガラス剥離装置は、レーザー光をスペーサーの幅方向にスキャンするための駆動系が不要なため構成が簡便で振動による悪影響がない。なお、第一のレーザー光の走査は、複層ガラス剥離装置、光学系、複層ガラスの一以上を一軸方向に移動させることにより行うことができる。
【００２２】
本発明の複層ガラス剥離装置において、第二のレーザー光Ｌ２を複層ガラスの中央側から、ガラス板の側面に照射することができる。第二のレーザー光を複層ガラスの中央側からガラス板の側面に照射することにより、製造時にガラス板の側面に付着した余分なシーリング材を除去することができ、異物混入量が非常に少ないガラスカレットとすることができる。また、複層ガラスから少ない力でガラス板を剥離することができ、作業性を向上させることができる。
【００２３】
第一、及び第二のレーザー光は、複層ガラス表面に対して３Ｊ／ｃｍ２以上８４０Ｊ／ｃｍ２以下のエネルギー密度で照射することが好ましい。エネルギー密度が３Ｊ／ｃｍ２未満では、シーリング材の接着力が十分に低下せず、エネルギー密度が８４０Ｊ／ｃｍ２より大きいと、シーリング材の熱分解で大量のガスが生じ、このガスに引火して爆発する危険性が高くなる。ここで、複層ガラスには、フロートガラス、熱線吸収ガラス、Ｌｏｗ−Ｅガラス、型板ガラス、網入りガラス等の様々なガラスが用いられ、ガラスによりレーザー光の透過率が異なる。そのため、ガラスの種類に応じてレーザー光の照射強度を調整することなくガラスを剥離するために、レーザー光の複層ガラス表面におけるエネルギー密度は１５Ｊ／ｃｍ２以上であることがより好ましく、２０Ｊ／ｃｍ２以上であることがさらに好ましい。
【００２４】
ここで、一般的なレーザー光の照射領域内におけるエネルギー密度は均一でなく、中心部が強く周縁部が弱いガウス分布に近似することが知られている。すなわち、レーザー光のエネルギー密度は、照射領域の中心部では大きく、照射領域の周縁部では小さい。また、シーリング材は、通常１０ｍｍ程度の幅を有するため、シーリング材に照射されるレーザー光のエネルギー密度は、スペーサー幅方向で異なり、レーザー光の中心部が通る部分で大きく、レーザー光の周縁部が通る部分では小さくなる。そのため、シーリング材の全面において、照射されるレーザー光のエネルギー密度が４Ｊ／ｃｍ２以上８４０Ｊ／ｃｍ２以下となるように照射することが好ましい。
【００２５】
本発明の複層ガラス剥離装置は、第一のレーザー光の照射領域が、また、第二のレーザー光も照射する場合には第二のレーザー光の照射領域が、スペーサーの長さ方向と平行な方向（図２の矢印Ａ方向）の幅をｄ１、スペーサーの幅方向と平行な方向の幅をｄ２としたとき、ｄ１＜ｄ２である形状であることが好ましい。このような形状としては、例えば、楕円、直線、矩形等が挙げられる。レーザー光をこのような形状にする方法は特に制限されず、光学系に凸レンズ、凹レンズ、非球面レンズ、シリンドリカルレンズ、ロッドレンズ、パウエルレンズ、ミラー、プリズム、ビームスプリッタ、波長板、偏光板、回折格子等を組み込む方法が挙げられる。例えば、光軸方向に垂直な断面形状が円形であるレーザー光を斜め方向から照射すると照射領域は楕円となるが、このように、複層ガラスの面に対して斜め方向からレーザー光を照射することにより、ｄ１＜ｄ２である形状とすることもできる。レーザー光の照射領域を、ｄ１＜ｄ２である形状とすることで、照射領域端部（ｄ２方向の端部）におけるエネルギー密度を高くすることができ、シーリング材全面に必要最小値以上のエネルギー密度のレーザー光を効率的に照射することができる。
【００２６】
ここで、図３に示すように、シーリング材は、ガラス中心側の一次シーリング材２３１としてブチル系接着剤、ガラス外側の二次シーリング材２３２としてシリコーン系接着剤、またはポリサルファイド系接着剤が用いられることが一般的である。ブチル系接着剤は、シリコーン系接着剤およびポリサルファイド系接着剤よりも分解温度が高いため、一次シーリング材であるブチルゴムがより強く加熱されるように、複層ガラス内面のシーリング材に照射する第一のレーザー光は、その中心が一次シーリング材上に位置することが好ましい。
【００２７】
なお、本発明の複層ガラス処理装置は、図１に示す一実施態様に限定されず、例えば、レーザー光を複層ガラスの両面に同時に照射する構造とすることができる。このような装置構成としては、レーザー発振器と光学系とを複層ガラスの両側に配置する、光学系にビームスプリッタ等を組み込み、一つのレーザー光を二つに分割する等の構成が挙げられる。レーザー光を複層ガラスの両面に同時に照射することにより、処理時間を短くすることができる。
【実施例】
【００２８】
「実施例１」
レーザー加工で一般的に使用される３つの波長（１０．６μｍ（ＣＯ２レーザー）、１０６４ｎｍ（ＹＡＧレーザー）、５３２ｎｍ（ＹＡＧレーザーの第２高調波））のレーザー光を、一次シーリング材がブチルゴム、二次シーリング材がポリサルファイドであるタイプＡのフロートガラスをガラス板とする複層ガラスのシーリング材に、 エネルギー密度３Ｊ／ｃｍ２の条件で照射した。
【００２９】
１０６４ｎｍと５３２ｎｍの波長のレーザー光を照射した複層ガラスからはガラス板を剥離することができた。それに対し、１０．６μｍの波長のレーザー光を照射した複層ガラスからは、ガラス板を剥離することができず、また、ガラス表面に熱割れが生じた。
ガラスの下に５ｍＪ／ｃｍ２以上のエネルギー密度で照射痕が残るバーンペーパーを敷いて、ガラス越しに１０．６μｍの波長のレーザー光を１２０Ｊ／ｃｍ２のエネルギー密度で照射したところ、バーンペーパーに照射痕は残らず、１０．６μｍの波長のレーザーは、１２０Ｊ／ｃｍ２のエネルギー密度で照射しても、５ｍＪ／ｃｍ２すら透過しないことが確認できた。
【００３０】
「実施例２」
フロートガラス（厚さ：３ｍｍ）、熱線吸収ガラス（グリーン）（厚さ：５ｍｍ）、Ｌｏｗ−Ｅガラス（厚さ：５ｍｍ）の、５３２ｎｍと１０６４ｎｍの波長のレーザー光の透過率をパワーメーター（ＦＬ２５０Ａ−ＢＢ−３５、株式会社オフィールジャパン）で測定した。透過率は、出力を１Ｗに固定したレーザーをパワーメーターに照射し、ガラスの有無による測定値から計算した。
結果を表１に示す。
【００３１】
【表１】
2019055363.tif 000003
【００３２】
波長５３２ｎｍのレーザー光は、いずれのガラスでも９０％以上の高い透過率を示した。
それに対し、波長１０６４ｎｍのレーザー光は、熱線吸収ガラスとＬｏｗ−Ｅガラスでの透過率が４０％以下と小さかった。
【００３３】
「実施例３」
波長１０６４ｎｍのレーザー光を第一のレーザー光として、複層ガラスの面に対して垂直な方向からシーリング材に照射した。実験に使用した複層ガラスは、ガラス板がフロートガラス、一次シーリング材がブチルゴム、二次シーリング材がポリサルファイドのタイプＡである。照射条件は、レーザー１発当たりの複層ガラス表面におけるエネルギー密度を７４Ｊ／ｃｍ２〜１．７ｋＪ／ｃｍ２（ピークパワー密度は３６８ｋＷ／ｃｍ２〜１．７ＭＷ／ｃｍ２）まで変化させ、シーリング材にドット形状で１列のみ照射し、照射時のシーリング材の様子を目視で観察した。
実験の結果、エネルギー密度７４Ｊ／ｃｍ２〜８４０Ｊ／ｃｍ２のレーザー光を照射すると、エネルギー密度が高くなるにつれて、ススや分解ガスの発生が多くなることが視認できた。エネルギー密度が１．７ｋＪ／ｃｍ２のレーザー光を照射すると、数発照射した後に発生したガスに引火したのが確認できた。
このことから、レーザー光の８４０Ｊ／ｃｍ２以下であることが、引火、爆発を防ぐために好ましいことが確認できた。
【００３４】
「実施例４」
波長１０６４ｎｍ、５３２ｎｍのレーザー光を第一のレーザー光として、様々な複層ガラスの面に対して垂直な方向から、複層ガラスのシーリング材に照射して、ガラス板の剥離を行った。
実験に使用した複層ガラスは、１０ｃｍ角のサンプルであり、一次シーリング材がブチルゴム、二次シーリング材がポリサルファイドのタイプＡと、一次シーリング材がブチルゴム、二次シーリング材がシリコーンのタイプＢである。
【００３５】
１０６４ｎｍのレーザー光は、エネルギー密度３．７〜９．３Ｊ／ｃｍ２では、パルス幅０．５ｍｓ〜１．１ｍｓ、周波数１０Ｈｚ、照射間隔３ｍｍ、走査速度３０ｍｍ／s、照射形状ｄ１＝６．５ｍｍ、ｄ２＝２３．５ｍｍの楕円形で、スペーサーの長さ方向と平行な１軸方向にのみ走査しながら照射した。エネルギー密度１２．７Ｊ／ｃｍ２以上は、レーザーの出力がレンズの耐久性能を超えたため、パルス幅０．６〜０．７ｍｓ、周波数１０Ｈｚ、照射間隔３ｍｍ、走査速度３０ｍｍ／ｓ、照射形状直径７．５ｍｍの円形で、スペーサーの長さ方向に１列照射した後、スペーサーの幅方向に５ｍｍずらして全面に照射した。
５３２ｎｍのレーザー光は、エネルギー密度１〜１７Ｊ／ｃｍ２として、パルス幅１０ｎｓ、周波数２０ｋＨｚ、照射間隔５０μｍ、照射形状直径３９μｍの円形で、スペーサーの幅方向に５０μｍ間隔で照射した後、スペーサーの長さ方向に５０μｍずらして全面に照射した。
【００３６】
レーザー光の照射後に、容易に剥離できたものを○、力が必要だが未処理のものと比較して容易に剥離できたものを△、剥離できなかったものを×とし、実験の結果を表２、３に示す。
【００３７】
【表２】
2019055363.tif 000004
【表３】
2019055363.tif 000005
【００３８】
いずれの複層ガラスでもレーザー光の複層ガラス表面におけるエネルギー密度が大きくなるほど、ガラス板を容易に剥離できることが確かめられた。５３２ｎｍのレーザー光は、４Ｊ／ｃｍ２以上、１０６４ｎｍのレーザー光は１５．０Ｊ／ｃｍ２よりも大きなエネルギー密度でガラス板を剥離することができたが、これは、波長の違いによる透過率の影響である。
複層ガラスからは、アルミやゼオライトが付着することなくガラス板を剥離することができた。剥離したままの状態でのガラス板の重量を測定し、残留有機物を取り除いた後のガラス板の重量を測定し、この重量差から算出した残留有機物量は１ｍ角のガラス換算で波長１０６４ｎｍのレーザー光照射時に２３６ｐｐｍ以下、波長５３２ｎｍのレーザー光照射時に２００ｐｐｍ以下であった。なお、剥離したガラスには、有機物として主にシーリング材の加熱で生じたスス、接着部に残留したシーリング、ガラス板側面に付着した二次シーリング材が付着しているが、そのほとんどがガラス板側面に付着した二次シーリング材であった。
【００３９】
「実施例５」
上記実施例４と同様にして、波長１０６４ｎｍのレーザー光を第一のレーザー光として、複層ガラス表面におけるエネルギー密度５．７Ｊ／ｃｍ２で複層ガラス（タイプＡ、フロートガラス）にスペーサーの長さ方向と平行な１軸方向にのみ走査しながら照射した（ｎ＝１０）。
さらに、前記第一のレーザー光に加え、波長１０６４ｎｍのレーザー光を第二のレーザー光として複層ガラス表面におけるエネルギー密度９．７Ｊ／ｃｍ２（ガラス板側面でのエネルギー密度２．８Ｊ／ｃｍ２）、パルス幅０．５ｍｓ、周波数１０Ｈｚ、照射間隔３ｍｍ、走査速度３０ｍｍ／ｓ、照射形状直径７．５ｍｍの円形（光軸と垂直な断面での形状）、照射角度垂直方向から６０°で、スペーサーの長さ方向と平行な１軸方向にのみ走査しながら照射した（ｎ＝１０）。なお、第二のレーザー光は、斜めからの入射と、界面での屈折により、ガラス板側面での照射領域は楕円となっている。
【００４０】
レーザー光の照射後にガラス板を剥離し、剥離したままの状態でのガラス板の有機物量を測定し、１ｍ角のガラスに換算した換算有機物量（換算）を算出した。結果を表４に示す。
【表４】
2019055363.tif 000006
【００４１】
第一のレーザー光に加え、第二のレーザー光を照射することにより、有機物量が大きく減少することが確認できた。この有機物量は、レーザー光の照射後に剥離したガラス板をそのまま測定した際の値である。そのため、剥離したガラス板の周囲を拭き取りススや残留したシーリング材を取り除くことにより、有機物量を２０ｐｐｍ以下にできることが示唆された。さらに、第二のレーザー光を照射したサンプルの中にはガラス板を持ち上げるだけで剥離されるものも存在し、第二のレーザー光をガラス板の側面に照射することにより、ガラス板の剥離が容易となり、作業性も向上することが確認できた。
【符号の説明】
【００４２】
１      複層ガラス剥離装置
１１    レーザー発振器
１２    ビームスプリッタ
１３    第一の光学系
１３１  凸レンズ
１３２  シリンドリカルレンズ
１４    第二の光学系
１４１  凸レンズ
１４２  シリンドリカルレンズ
１４３  ミラー
Ｌ０    レーザー光
Ｌ１    第一のレーザー光
Ｌ２    第二のレーザー光
２      複層ガラス
２１ａ  第一のガラス板
２１ｂ  第二のガラス板
２２    スペーサー
２３    シーリング材
２３１  一次シーリング材
２３２  二次シーリング材
【図１】
2019055363.tif 000007
【図２】
2019055363.tif 000008
【図３】
2019055363.tif 000009